КОМПОЗИЦИИ СТЕКЛА С ПОВЫШЕННОЙ ХИМИЧЕСКОЙ И МЕХАНИЧЕСКОЙ СТОЙКОСТЬЮ

1. Стекло для упаковки лекарственных средств, имеющее композицию стекла, включающую:
2
от 70% мол. до 80% мол. SiO;
от 4% мол. до 8% мол. щелочноземельного оксида, при этом щелочноземельный оксид включает MgO и СаО, при этом СаО присутствует в количестве от  0,1% мол. до 1,0% мол.,
2
3
Х% мол. AlO, причем Х составляет от 4 до 8;
2
2
2
2
Y% мол. щелочного оксида, при этом щелочной оксид включает NaO и KO, при этом количество NaO составляет от 2% мол. до 15% мол., и количество KO составляет от 0,01% мол. до менее или равного 2, Y составляет более 9% мол. и при этом отношение Y:Х составляет более  1.
2
2. Стекло для упаковки лекарственных средств по п.1, где SiOприсутствует в количествеот 74% мол. до 78% мол.
3. Стекло для упаковки лекарственных средств по п.1, где отношение (СаО(%мол.)/(СаО(%мол.)+MgO(%мол.))) в щелочноземельном оксиде меньше или равно 0,5.
4. Стекло для упаковки лекарственных средств по п.1, где отношение Y:Х составляет меньше или равно 2.
2
5. Стекло для упаковки лекарственных средств по п.4, где щелочной оксид включает NaО в количестве, большем или равном примерно 8% мол.
6. Стекло для упаковки лекарственных средств по п.1, где композиция стекла свободна от бора и соединений бора.
7. Стекло для упаковки лекарственных средств по п.1, где стекло упрочнено путем ионного обмена, и имеет слой напряжения сжатия, имеющий глубину, большую или равную 10 мкм, и характеризующийся поверхностным напряжением сжатия, большим или равным примерно 250 МПа.
8. Стекло для упаковки лекарственных средств по п.1, где cтекло относится к типу HGB1 гидролитической стойкости в соответствии с ISO 719.
9. Стекло для упаковки лекарственных средств по п.1, где cтекло относится к типу HGA1 гидролитической стойкости в соответствии с ISO 720 до и после упрочнения ионным обменом.
10. Стекло для упаковки лекарственных средств по п.1, где cтекло имеет, по меньшей мере, класс S3 стойкости к кислотам согласно стандарту DIN 12116.
11. Стекло для упаковки лекарственных средств по п.1, где cтекло имеет, по меньшей мере, класс А2 стойкости к основаниям, согласно стандарту ISO 695.
-7
-1
12. Стекло для упаковки лекарственных средств по п.1, где коэффициент термического расширения стекла составляет менее 70x10K.
13. Стекло для упаковки лекарственных средств, имеющее композицию стекла, включающую:
2
от более чем 74% мол. до 80% мол. SiO;
щелочноземельный оксид, включающий  MgO и СаО, и отношение (СаО(% мол.)/(СаО(% мол.)+MgO(% мол.))) меньше или равно 0,5 и  при этом СаО присутствует в количестве от  0,1% мол.  до 1,0% мол.,
2
3
Х% мол. AlO, причем Х составляет от 4 до 8;
2
2
2
2
2
2
3
Y% мол. щелочного оксида, содержащего NaO и KO, при этом щелочной оксид включает NaO и KO, при этом Y составляет более чем 8% мол., концентрация NaO составляет от 2% мол. до  15% мол., отношение Y:Х составляет равно, или превосходит, 1, а отношение концентраций ВО(% мол.)/(Y% мол.–Х% мол.) меньше, либо равно, 0,3.
14. Стекло для упаковки лекарственных средств по п.13, в котором щелочноземельный оксид включает от 3% мол. до 7% мол. MgO.
15. Стекло для упаковки лекарственных средств по п.13, в котором отношение Y:X меньше, или равно, 2.
2
16. Стекло для упаковки лекарственных средств по п.13, в котором щелочной оксид содержит NaO в количестве более чем 8% мол.
17. Стекло для упаковки лекарственных средств по п.13, в котором композиция стекла не содержит бора и соединений бора.
18. Стекло для упаковки лекарственных средств по п.13, в котором стекло является упрочнённым ионным обменом, и имеет слой напряжения сжатия, имеющий глубину, большую или равную 10 мкм, и поверхностное напряжение сжатия, большее или равное 250 МПа.
19. Стекло для упаковки лекарственных средств по п.13, где cтекло относится к типу HGB1 гидролитической стойкости в соответствии с ISO 719.
-7
-1
20. Стекло по п.13, где коэффициент термического расширения стекла составляет менее 70x10K.
21. Стекло для упаковки лекарственных средств, имеющее композицию стекла, включающую:
2
от 70% мол. до 80% мол. SiO;
от 4% мол. до 8% мол. щелочноземельного оксида, включающего  MgO и СаО, где концентрация СаО составляет от 0% мол. до 6% мол., и отношение (СаО(% мол.)/(СаО(% мол.)+MgO(% мол.))) меньше или равно 0,5;
2
3
Х% мол. AlO;
2
2
2
2
3
Y% мол. щелочного оксида, содержащего NaO и KO, при этом Y составляет более чем 9% мол., концентрация NaO составляет от 2% мол. до 15% мол., отношение Y:Х превосходит, или равно, 1 и менее, или равно, 2, а отношение концентраций ВО(% мол.)/(Y% мол.–Х% мол.) меньше, либо равно, 0,3.
22. Стекло для упаковки лекарственных средств по п.21, в котором щелочноземельный оксид включает от 3% мол. до 7% мол. MgO и от 0,1% мол. до 1,0% мол. СаО.
2
23. Стекло для упаковки лекарственных средств по п.21, в котором щелочной оксид содержит NaO в количестве более чем 8% мол.
-7
-1
24. Стекло для упаковки лекарственных средств по п.13, где коэффициент термического расширения стекла составляет менее 70x10K.
25. Стекло для упаковки лекарственных средств, имеющее композицию стекла, включающую:
2
от 70% мол. до 80% мол. SiO;
щелочноземельной оксид, включающий MgO и СаО, где отношение (СаО(% мол.)/(СаО(% мол.)+MgO(% мол.))) меньше или равно 0,5;
2
3
Х% мол. AlO, где Х составляет от 6 до 8;
2
2
Y% мол. щелочного оксида, содержащего NaO и KO, где Y составляет от 9% мол. до 15% мол..
2
26. Стекло для упаковки лекарственных средств по п.25, в котором щелочной оксид содержит NaO в количестве более чем 8% мол.
-7
-1
27. Стекло для упаковки лекарственных средств по п.25, где коэффициент термического расширения стекла составляет менее 70x10K.
28. Стекло для упаковки лекарственных средств, имеющее композицию стекла, содержащую:
2
от 74% мол. до 78% мол. SiO;
от 4% мол. до 8% мол. щелочноземельного оксида, включающего MgO и СаО, где отношение (СаО(% мол.)/(СаО(% мол.)+MgO(% мол.))) меньше или равно 0,5, и концентрация СаО составляет от 0,1% мол. до 1,0% мол.;
2
3
Х% мол. AlO, где Х составляет от 4 до 8;
Y% мол. щелочного оксида, где Y составляет 9-14% мол., и соотношение Y:X более чем 1, и композиция стекла не содержит бора и соединений бора.
29. Стекло для упаковки лекарственных средств по п.28, где отношение Y:X меньше, или равно, 2.
2
30. Стекло для упаковки лекарственных средств по п.29, в котором щелочной оксид содержит NaO в количестве более чем 8% мол.